(57)【特許請求の範囲】
【請求項１】
導電性支持体上に直接又は中間層を介して単層の感光層を設けてなる電子写真感光体において、その感光層は少なくとも電荷発生物質、電荷輸送物質及びアクセプター性化合物よりなり、かつ、該電荷輸送物質が高分子電荷輸送物質であり、さらに前記高分子電荷輸送物質は下記一般式（１１Ｄ）で表されるトリアリールアミン構造を有するポリカーボネートであることを特徴とする単層型電子写真感光体。
【化３１】
0003928923.tif 000078
〔式（１１Ｄ）中、Ａｒ32、Ａｒ33、Ａｒ35及びＡｒ36は、置換若しくは無置換のアリーレン基を表し、Ａｒ34は、置換若しくは無置換のアリール基を表す。Ｚは、アリーレン基又は−Ａｒ37−Ｚａ−Ａｒ37−を表し、Ａｒ37は、置換若しくは無置換のアリーレン基を表す。Ｚａは、Ｏ、Ｓ又はアルキレン基を表す。Ｒ及びＲ’は、直鎖又は分岐鎖のアルキレン基を表す。ｈは、０又は１を表す。ｋ、ｊは、組成比を表し、０．１≦ｋ≦１、０≦ｊ≦０．９であり、ｎは、繰り返し単位数を表し、５〜５０００の整数である。Ｘは、置換若しくは無置換の脂肪族２価基、置換若しくは無置換の環状脂肪族２価基、置換若しくは無置換の芳香族２価基、若しくは、これらを連結してできる２価基、又は、下記一般式（Ａ’）、一般式（Ｆ）、一般式（Ｇ）で表される２価基を表す。〕
【化３２】
0003928923.tif 000079
【化３３】
0003928923.tif 000080
【化３４】
0003928923.tif 000081
〔式（Ａ’）、（Ｆ）、（Ｇ）中、Ｒ24、Ｒ25、Ｒ55、Ｒ56は、それぞれ独立して置換若しくは無置換のアルキル基、置換若しくは無置換のアリール基又はハロゲン原子を表す。ｌ、ｍは、それぞれ独立して０〜４の整数、ｓ、ｔは、それぞれ独立して０〜３の整数を表す。Ｒ24、Ｒ25、Ｒ55、Ｒ56がそれぞれに複数個存在する時は、これらは互いに同一でもよいし、異なっていてもよい。Ｙは、単結合、炭素原子数１〜１２の直鎖状、分岐状若しくは環状のアルキレン基、１つ以上の炭素原子数１〜１０のアルキレン基と１つ以上の酸素原子及び硫黄原子とから構成される２価基、−Ｏ−、−Ｓ−、−ＳＯ−、−ＳＯ2−、−ＣＯ−、−ＣＯＯ−、−ＣＯ−Ｏ−Ｚ１−Ｏ−ＣＯ−、−ＣＯ−Ｚ2−ＣＯ−（式中Ｚ1、Ｚ2は、置換若しくは無置換の脂肪族２価基、若しくは、置換若しくは無置換のアリーレン基を表す）、又は、下記一般式（Ｂ）、一般式（Ｈ）〜（Ｎ）を表す。〕
【化３５】
0003928923.tif 000082
【化３６】
0003928923.tif 000083
【化３７】
0003928923.tif 000084
【化３８】
0003928923.tif 000085
【化３９】
0003928923.tif 000086
【化４０】
0003928923.tif 000087
【化４１】
0003928923.tif 000088
〔式（Ｂ）、（Ｈ）〜（Ｎ）中、Ｒ26、Ｒ27は、それぞれ独立して置換若しくは無置換のアルキル基、置換若しくは無置換のアリール基を表す。Ｒ57、Ｒ58、Ｒ64は、ハロゲン原子、置換若しくは無置換のアルキル基、置換若しくは無置換のアルコキシ基、又は、置換若しくは無置換のアリール基を表す。Ｒ59、Ｒ60、Ｒ61、Ｒ62、Ｒ63は、それぞれ独立して水素原子、ハロゲン原子、置換若しくは無置換のアルキル基、、置換若しくは無置換のアルコキシ基、又は、置換若しくは無置換のアリール基を表す。Ｒ58とＲ59は、結合して炭素数５〜１２の炭素環を形成してもよい。Ｒ65とＲ66とは、単結合又は炭素数１〜４のアルキレン基を表す。ａは、１〜２０の整数、ｂは、１〜２０００の整数、ｕとｗとは、０〜４の整数、ｖは、１又は２を表す。Ｒ26、Ｒ27、Ｒ57、Ｒ64がそれぞれに複数個存在する時は、これらは互いに同一でもよいし、異なっていてもよい。〕
【請求項２】
アクセプター性化合物が、下記一般式（Ｆ１）で示される２，３−ジフェニルインデン化合物である請求項１に記載の単層型電子写真感光体。
【化４２】
0003928923.tif 000089
〔式（Ｆ１）中、ｆ1、ｆ2、ｆ3、ｆ4は、水素原子、ハロゲン原子、置換若しくは無置換のアルキル基、シアノ基、又は、ニトロ基を表し、Ａ及びＢは、水素原子置換若しくは無置換のアリール基、シアノ基、アルコキシカルボニル基、又は、アリールオキシカルボニル基を表す。〕
【請求項３】
感光層中に、下記一般式（Ｇ１）示されるフェノール化合物の少なくとも１種を含有する請求項１に記載の単層型電子写真感光体。
【化４３】
0003928923.tif 000090
〔式（Ｇ１）中、ｇ1〜ｇ8は、水素原子、置換若しくは無置換のアルキル基、置換若しくは無置換のアルコキシカルボニル基、置換若しくは無置換のアリール基、又は、置換若しくは無置換のアルコキシ基を表す。〕
【請求項４】
請求項１〜３のいずれかに記載の電子写真感光体、及び帯電手段、像露光手段、現像手段、転写手段、クリーニング手段からなる群より選ばれる少なくとも１つの手段を一体に支持し、電子写真装置本体に脱着自在であることを特徴とするプロセスカートリッジ。
【請求項５】
請求項１〜３のいずれかに記載の電子写真感光体、帯電手段、像露光手段、現像手段、及び転写手段を装着したことを特徴とする電子写真装置。
【発明の詳細な説明】
【０００１】
【発明の属する技術分野】
本発明は、単層型電子写真用感光体、プロセスカートリッジ及び電子写真装置に関し、さらに詳しくは、電子写真プロセスによる複写機、プリンター等に用いられる単層型電子写真用感光体、プロセスカートリッジ及び電子写真装置に関するものである。
【０００２】
【従来の技術】
従来、電子写真方式において使用される感光体の光導電体としては、大きく分けて種々の無機及び有機光導電体が知られている。
ここにいう「電子写真方式」とは、一般に光導電性の感光体をまず暗所で、例えば、コロナ放電によって帯電させ、次いで像露光し、露光部のみの電荷を選択的に逸散させて静電潜像を得、この潜像部を染料、顔料などの着色剤と高分子材料などで構成されるトナーで現像し、可視化して画像を形成するようにした、いわゆるカールソンプロセスと呼ばれる画像形成プロセスである。
【０００３】
有機の光導電体を用いた感光体は無機光導電体に比べ、感光波長域の自由度、成膜性、可撓性、膜の透明性、量産性、毒性やコスト面等において利点を持つため、有機材料を用いた感光体の開発が積極的になされ、実用に供されている。
実用化された感光体のほとんどは、電荷発生機能を有する層（ＣＧＬ）と電荷輸送機能を有する層（ＣＴＬ）とからなる積層型の構成であり、もっぱら負帯電プロセスに用いられている。
その理由は、▲１▼積層型では機械的強度に富み、膜厚の設計が可能なＣＴＬを表面層に配置することでプロセスに供された状態で十分な機械的耐久性を感光体に保持させることが可能となるからである。
【０００４】
▲２▼高速複写プロセスにおいても支障のない程度の高い電荷移動度を示す有機材料は現在のところほとんど正孔移動の性質を示すドナー性化合物に限られているため、ドナー性化合物で形成されたＣＴＬを表面側に配置した感光体となり、その帯電極性は負帯電となる。しかしながら、このような機能分離構造は新たな問題を生じている。
【０００５】
その１つ目は、感光体の負帯電に由来するものである。
電子写真プロセスにおける信頼性の高い帯電方式はコロナ帯電、或いは接触帯電によるものでであり、ほとんどの複写機、プリンターにはこの方式が採用されている。だが周知のごとく、正極性と較べ負極性の帯電は不安定であること。また、負極性のコロナ帯電は化学的損傷を引き起こす物質であるオゾン、及びＮＯｘの発生をより多く伴うため、環境問題、或いは感光体の損傷の点で問題を有し、また、接触帯電では、オゾン、ＮＯｘの発生量は非常に少ないが、感光体に近接する帯電方式のため感光体に多大の損傷を与える問題を有し、この面からも正帯電用の感光体が望ましい。
【０００６】
その２つ目は、感光体の積層構造に由来するものである。
有機材料を用いた感光体の製造では、真空蒸着法と較べ安価な溶液塗布法を用いることが可能であるが、このような積層タイプの感光体を製造すためには少なくとも２回の塗布操作、通常は感光体の帯電性確保の為導電性支持体上（導電性支持体と感光層との間）に中間層を設けてあるため３回の塗布操作が必要であり、これら複数回の塗布操作は感光体のコストアップにつながる。さらに、感度及び耐久性のバランスを保ち、また良好な画像を得る為、ＣＧＬの厚さをサブミクロンの範囲で管理することも製造コストをいっそう引き上げる要因となっている。
【０００７】
こうした問題を考慮すると、有機材料を用いた感光体としては、正帯電プロセスでの使用が可能な単層型構成が望ましい事が理解できる。
さらに、該感光体がそのまま、或いは若干の変更で負帯電プロセスに用いことが可能であれば、安価で使用環境の自由度が高い利点を有する感光体を創製することができることも理解される。
【０００８】
従来、単層型の感光体としては、▲１▼ポリビニルカルバゾールとトリニトロフルオレノンとからなる電荷移動錯体感光体（ＵＰＳ３４８９２３７）、▲２▼チアピリリウム染料とポリカーボネートからなる共晶錯体（Ｊ．Ａｐｐｌ．Ｐｈｙｓ．４９  ５５５５（１９７８））、▲３▼ペリレン系顔料及びヒドラゾン化合物が樹脂中に分散された感光体（特開平２−３７３５４号）がある。
【０００９】
このうち、▲１▼▲２▼は感度が低く、静電的、及び機械的耐久性は低く、繰り返し使用の点で問題がある等の欠点があった。
▲３▼は感光体の感度が低い為、高速の複写プロセスには不適な欠点を伴っていた。さらに、実用化されている積層型感光体の成分を単に分散した場合には、帯電電位と感度が低く、特に、静電的、及び機械的耐久性は低く、繰り返し使用でそれらが大きく変動する欠点も克服できていない。
【００１０】
【発明が解決しようとする課題】
本発明は、このような従来の欠点を解消し、帯電性、感度に優れ、特に機械的強度に優れ、また複写プロセスを繰り返しても静電特性の安定性に富んだ単層型電子写真感光体、プロセスカートリッジ及び電子写真装置を提供することをその課題とするものである。
【００１１】
【課題を解決するための手段】
本発明者らは、上記課題を解決すべく鋭意検討した結果、感光層は少なくとも電荷発生物質、電荷送動物質及びアクセプター性化合物よりなり、かつ、該電荷輸送物質が高分子電荷輸送物質を用いた感光層とすることにより、上記課題に対して有効であることを見出し、本発明を完成するに到った。
【００１２】
すなわち、本発明によれば、導電性支持体上に直接又は中間層を介して単層の感光層を設けてなる電子写真感光体において、その感光層は少なくとも電荷発生物質、電荷輸送物質及びアクセプター化合物よりなり、かつ、該電荷輸送物質が高分子電荷輸送物質であり、さらに前記高分子電荷輸送物質が一般式（１１Ｄ）で表されるトリアリールアミン構造を有するポリカーボネートであることを特徴とする単層型電子写真感光体が提供される。
【００１３】
また、アクセプター性化合物は、電子を引き付ける能力が高く、光照射により発生した大多数の電子をアクセプター化合物に移動させることができる。特に、前記一般式（Ｇ１）で示される２，３−ジフェニルインデン化合物はこの効果で大きく、感光体の実用に支障を来たさない帯電性、感度、静電特性の高耐久な単層型電子写真感光体が提供される。
【００１４】
また、感光層中に、特定構造のフェノール化合物を含有する単層型電子写真感光体が提供される。
【００１５】
一般式（１１Ｄ）で表される高分子電荷輸送物質を示す。
【化４４】
0003928923.tif 000002
〔式（１１Ｄ）中、Ａｒ32、Ａｒ33、Ａｒ35およびＡｒ36は置換もしくは無置換のアリーレン基を表し、Ａｒ34は置換もしくは無置換のアリール基を表す。Ｚはアリーレン基または−Ａｒ37−Ｚａ−Ａｒ37−を表し、Ａｒ37は置換もしくは無置換のアリーレン基を表す。ＺａはＯ、Ｓまたはアルキレン基を表す。ＲおよびＲ’は直鎖又は分岐鎖のアルキレン基を表す。ｈは０または１を表す。ｋ、ｊは組成を表し、０．１≦ｋ≦１、０≦ｊ≦０．９であり、ｎは繰り返し単位数を表し、５〜５０００の整数である。Ｘは置換または無置換の脂肪族２価基、置換または無置換の環状脂肪族２価基、置換または無置換の芳香族２価基、またはこれらを連結してできる２価基、または下記一般式（Ａ’）、一般式（Ｆ）、一般式（Ｇ）で表される２価基を表す。〕
【００１６】
【化４５】
0003928923.tif 000003
【化４６】
0003928923.tif 000004
【化４７】
0003928923.tif 000005
〔式（Ａ’）、（Ｆ）、（Ｇ）中、Ｒ24、Ｒ25、Ｒ55、Ｒ56は、それぞれ独立して置換もしくは無置換のアルキル基、置換もしくは無置換のアリール基またはハロゲン原子を表す。ｌ、ｍはそれぞれ独立して０〜４の整数、ｓ、ｔはそれぞれ独立して０〜３の整数を表す。Ｒ24、Ｒ25、Ｒ55、Ｒ56がそれぞれに複数個存在する時は同一でも異なっていても良い。Ｙは単結合、炭素原子数１〜１２の直鎖状、分岐状もしくは環状のアルキレン基、１つ以上の炭素原子数１〜１０のアルキレン基と１つ以上の酸素原子及び硫黄原子から構成される２価基、−Ｏ−、−Ｓ−、−ＳＯ−、−ＳＯ2−、−ＣＯ−、−ＣＯＯ−、−ＣＯ−Ｏ−Ｚ1−Ｏ−ＣＯ−、−ＣＯ−Ｚ2−ＣＯ−（式中Ｚ1、Ｚ2は置換もしくは無置換の脂肪族２価基、または置換もしくは無置換のアリーレン基を表す）、または下記一般式（Ｂ）、一般式（Ｈ）〜（Ｎ）を表す。〕
【００１７】
【化４８】
0003928923.tif 000006
【化４９】
0003928923.tif 000007
【化５０】
0003928923.tif 000008
【化５１】
0003928923.tif 000009
【化５２】
0003928923.tif 000010
【化５３】
0003928923.tif 000011
【化５４】
0003928923.tif 000012
【化５５】
0003928923.tif 000013
〔式（Ｂ）、（Ｈ）〜（Ｎ）中、Ｒ26、Ｒ27はそれぞれ独立して置換もしくは無置換のアルキル基、置換もしくは無置換のアリール基を表す。Ｒ57、Ｒ58、Ｒ64はハロゲン原子、置換もしくは無置換のアルキル基、置換もしくは無置換のアルコキシ基、置換もしくは無置換のアリール基を表す。Ｒ59、Ｒ60、Ｒ61、Ｒ62、Ｒ63はそれぞれ独立して水素原子、ハロゲン原子、置換もしくは無置換のアルキル基、、置換もしくは無置換のアルコキシ基、置換もしくは無置換のアリール基を表す。Ｒ58とＲ59は結合して炭素数５〜１２の炭素環を形成してもよい。Ｒ65とＲ66は端結合または炭素数１〜４のアルキレン基を表す。ａは１〜２０の整数、ｂは１〜２０００の整数、ｕとｗは０〜４の整数、ｖは１または２を表す。Ｒ26、Ｒ27、Ｒ57、Ｒ64がそれぞれに複数個存在する時は同一でも異なっていてもよい。〕
【００１８】
Ａｒ34のアリール基の具体例としては、一般式（３Ｄ）の説明においてＡｒ5、Ａｒ6のアリール基の具体例として例示したものを挙げることができ、Ａｒ32、Ａｒ33、Ａｒ35、Ａｒ36のアリーレン基の具体例としては、それらアリール基の２価の基を挙げることができる。また、これらアリール基、アリーレン基における置換基の具体例としては、一般式（３Ｄ）の説明においてアリール基またはアリーレン基における置換基として例示したものを挙げることができる。
【００１９】
Ｘは下記一般式（１１Ｄ’）のジオール化合物をホスゲン法、エステル交換法等を用いて重合する時に、下記一般式（Ｃ）のジオール化合物を併用することにより導入される。この場合、製造されるポリカーボネート樹脂はランダム重合体、またはブロック重合体となる。また、Ｘは一般式（１１Ｄ’）のジオール化合物と一般式（Ｃ）から誘導されるビスクロロホーメートとの重合反応によっても繰り返し単位中に導入される。この場合、製造されるポリカーボネート樹脂は交互共重合体となる。
【００２０】
【化５６】
0003928923.tif 000014
【化５７】
0003928923.tif 000015
一般式（Ｃ）のジオール化合物の具体例としては、前記一般式（１Ｄ）の説明において例示したものを挙げることができる。
【００２１】
更に、本発明によれば、電子写真感光体、及び帯電手段、像露光手段、現像手段、転写手段、クリーニング手段からなる群より選ばれる少なくとも１つの手段を一体に支持し、電子写真装置本体に脱着自在であることを特徴とするプロセスカートリッジが提供される。
【００２２】
更にまた、本発明によれば、電子写真感光体、帯電手段、像露光手段、現像手段、及び転写手段を装着したことを特徴とする電子写真装置が提供される。
【００２３】
【発明の実施の形態】
上記の感光体は、帯電性と感度に優れ、低速から高速の複写プロセスまで好適であり、また、電荷発生物質を変えることで分光感度が制御でき、モノクロ又はフルカラー用のアナログ複写機から光書き込み用にＬＤ或いはＬＥＤ光を使用したページプリンター用の感光体まで適用することが可能である。
本感光体に係わる感光層で特に重要なのは電荷輸送物質が高分子電荷輸送物質を用いたことにある。このことにより、感光体の高感度化、静電特性の向上、及び特に機械的強度の改良が図れる。
この改良機構は現時点では定かでないが、次のように推測される。
電荷発生物質は感光層中で粒状形態で存在している。従って、光照射下で発生した電荷の感光層中における移動は電荷発生物質中と比べ電荷発生物質粒子間で極めて悪くなり、この過程が感光層中の電荷移動、寿命を決定していると考えられる。
【００２４】
このため、電荷発生物質を分散保持しているマトリックス中の電荷移動材料、及びアクセプター性化合物の存在状態に大きく左右され、本発明の高分子電荷移動物質の使用により、非常に均質な（分子オーダーで分散）電荷移動マトリックスが形成され、電荷が電荷発生物質から電荷移動マトリックスへ注入され、マトリックスを通るスムーズな移動が達成されるものと考えられる。
【００２５】
また、アクセプター性化合物は、電子を引き付ける能力が高く光照射により発生した大多数の電子をアクセプター性化合物側に移動させることができ、感光体の実用に支障を来たさない帯電性、感度、静電特性の高耐久化が実現できる。
また、感光体として機械的強度の向上は、高分子電荷輸送物質の持つ優れた機械的特性によるものと考えられる。また、高分子電荷輸送物質の使用により、従来、単層型感光体では困難であった湿式現像プロセスへの対応も可能である。
【００２６】
以下、本発明の単層型電子写真感光体について詳しく説明する。
本発明の単層型電子写真感光体は、上述したように感光層中に電荷輸送物質として、高分子電荷輸送物質を有効成分として含有する感光層を設けたものである。
【００２７】
本発明の主要な構成単位である高分子電荷輸送物質である一般式（１Ｄ）〜（１０Ｄ）について、さらに詳細に説明する。
【００２８】
一般式（１Ｄ）で表される高分子電荷輸送物質を示す。
【００２９】
【化５８】
0003928923.tif 000016
〔式（１Ｄ）中、Ｒ′1、Ｒ′2、Ｒ′3は、それぞれ独立して置換もしくは無置換のアルキル基またはハロゲン原子を表し、Ｒ′4は水素原子または置換もしくは無置換のアルキル基を表す。Ｒ1、Ｒ2は置換もしくは無置換のアリール基を表す。ｏ、ｐ、ｑは、それぞれ独立して０〜４の整数を表す。ｋ、ｊは組成を表し、０．１≦ｋ≦１、０≦ｊ≦０．９であり、ｎは繰り返し単位数を表し、５〜５０００の整数である。Ｘは脂肪族の２価基、環状脂肪族の２価基、または下記一般式（Ａ）で表される２価基を表す。〕
【００３０】
【化５９】
0003928923.tif 000017
〔式（Ａ）中、Ｒ24、Ｒ25は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ2−、−ＣＯ−、−ＣＯ−Ｏ−Ｚ−Ｏ−ＣＯ−（式中Ｚは脂肪族の２価基を表す）または下記一般式（Ｂ）
【００３１】
【化６０】
0003928923.tif 000018
〔式（Ｂ）中、ａは１〜２０の整数を表し、ｂは１〜２０００の整数を表す。Ｒ26、Ｒ27は置換または無置換のアルキル基またはアリール基を表す。）を表す。Ｒ24とＲ25、Ｒ26とＲ27はそれぞれ同一でも異なっていてもよい。〕
【００３２】
Ｒ′1、Ｒ′2、Ｒ′3のアルキル基は、好ましくは、Ｃ１〜Ｃ１２とりわけＣ１〜Ｃ８、さらに好ましくはＣ１〜Ｃ４の直鎖または分岐鎖のアルキル基であり、これらのアルキル基はさらにフッ素原子、水酸基、シアノ基、Ｃ１〜Ｃ４のアルコキシ基、フェニル基、又はハロゲン原子、Ｃ１〜Ｃ４のアルキル基もしくはＣ１〜Ｃ４のアルコキシ基で置換されたフェニル基を含有してもよい。
具体的には、メチル基、エチル基、ｎ−プロピル基、ｉ−プロピル基、ｔ−ブチル基、ｓ−ブチル基、ｎ−ブチル基、ｉ−ブチル基、トリフルオロメチル基、２−ヒドロキシエチル基、２−シアノエチル基、２−エトキシエチル基、２−メトキシエチル基、ベンジル基、４−クロロベンジル基、４−メチルベンジル基、４−メトキシベンジル基、４−フェニルベンジル基等が挙げられる。
ハロゲン原子としては、フッ素原子、塩素原子、臭素原子、ヨウ素原子が挙げられる。
Ｒ′4の置換もしくは無置換のアルキル基としては、上記のＲ′1、Ｒ′2、Ｒ′3と同様のものが挙げられる。
Ｒ1、Ｒ2のアリール基としては、フェニル基などの芳香族炭化水素基、ナフチル基、ピレニル基、２−フルオレニル基、９，９−ジメチル−２−フルオレニル基、アズレニル基、アントリル基、トリフェニレニル基、クリセニル基、フルオレニリデンフェニル基、５Ｈ−ジベンゾ［ａ，ｄ］シクロヘプテニリデンフェニル基などの縮合多環基、ビフェニリル基、ターフェニリル基などの非縮合多環基、チェニル基、ベンゾチェニル基、フリル基、ベンゾフラニル基、カルバゾリル基などの複素環基などが挙げられる。
【００３３】
上述のアリール基は、以下に示す基を置換基として有していてもよい。
【００３４】
（１）ハロゲン原子、トリフルオロメチル基、シアノ基、ニトロ基。
【００３５】
（２）アルキル基：上記のＲ′1、Ｒ′2、Ｒ′3のアルキル基として示したものと同様のものが挙げられる。
【００３６】
（３）アルコキシ基（−ＯＲ41）：Ｒ41は上記（２）で示したアルキル基を表わす。具体的には、メトキシ基、エトキシ基、ｎ−プロポキシ基、ｉ−プロポキシ基、ｔ−ブトキシ基、ｎ−ブトキシ基、ｓ−ブトキシ基、ｉ−ブトキシ基、２−ヒドロキシエトキシ基、２−シアノエトキシ基、ベンジルオキシ基、４−メチルベンジルオキシ基、トリフルオロメトキシ基などが挙げられる。
【００３７】
（４）アリールオキシ基：アリール基としてフェニル基、ナフチル基が挙げられる。これらは、Ｃ１〜Ｃ４のアルコキシ基、Ｃ１〜Ｃ４のアルキル基またはハロゲン原子を置換基として含有しても良い。具体的には、フェノキシ基、１−ナフチルオキシ基、２−ナフチルオキシ基、４−メチルフェノキシ基、４−メトキシフェノキシ基、４−クロロフェノキシ基、６−メチル−２−ナフチルオキシ基などが挙げられる。
【００３８】
（５）置換メルカプト基またはアリールメルカプト基：具体的にはメチルチオ基、エチルチオ基、フェニルチオ基、ｐ−メチルフェニルチオ基などが挙げられる。
【００３９】
（６）アルキル置換アミノ基：アルキル基は上記（２）で示したアルキル基を表わす。具体的にはジメチルアミノ基、ジエチルアミノ基、Ｎ−メチル−Ｎ−プロピルアミノ基、Ｎ，Ｎ−ジベンジルアミノ基などが挙げられる。
【００４０】
（７）アシル基：具体的にはアセチル基、プロピオニル基、ブチリル基、マロニル基、ベンゾイル基などが挙げられる。
【００４１】
Ｘは下記一般式（１Ｄ′）のトリアリールアミノ基を有するジオール化合物をホスゲン法、エステル交換法等を用い重合するときに、下記一般式（Ｃ）のジオール化合物を併用することにより主鎖中に導入される。
この場合、製造されるポリカーボネート樹脂はランダム共重合体、又はブロック共重合体となる。
また、Ｘは下記一般式（１Ｄ′）のトリアリールアミノ基を有するジオール化合物と下記一般式（Ｃ）から誘導されるビスクロロホーメートとの重合反応によっても繰り返し単位中に導入される。
この場合、製造されるポリカーボネートは交互共重合体となる。
【００４２】
【化６１】
0003928923.tif 000019
【００４３】
一般式（Ｃ）のジオール化合物の具体例としては、以下のものが挙げられる。
１，３−プロパンジオール、１，４−ブタンジオール、１，５−ペンタンジオール、１，６−へキサンジオール、１，８−オクタンジオール、１，１０−デカンジオール、２−メチル−１，３−プロパンジオール、２，２−ジメチル−１，３−プロパンジオール、２−エチル−１，３−プロパンジオール、ジエチレングリコール、トリエチレングリコール、ポリエチレングリコール、ポリテトラメチレンエーテルグリコール等の脂肪族ジオール、１，４−シクロヘキサンジオール、１，３−シクロヘキサンジオール、シクロヘキサン−１，４‐ジメタノール等の環状脂肪族ジオールなどが挙げられる。また、芳香環を有するジオールとしては、４，４′−ジヒドロキシジフェニル、ビス（４−ヒドロキシフェニル）メタン、１，１−ビス（４−ヒドロキシフェニル）エタン、１，１ビス（４−ヒドロキシフェニル）−１−フェニルエタン、２，２−ビス（４−ヒドロキシフェニル）プロパン、２，２−ビス（３−メチル−４−ヒドロキシフェニル）プロパン、１，１−ビス（４−ヒドロキシフェニル）シクロヘキサン、１，１−ビス（４−ヒドロキシフェニル）シクロペンタン、２，２−ビス（３−フェニル−４−ヒドロキシフェニル）プロパン、２，２−ビス（３−イソプロピル−４−ヒドロキシフェニル）プロパン、２，２−ビス（４−ヒドロキシフェニル）ブタン、２，２−ビス（３，５−ジメチル−４−ヒドロキシフェニル）プロパン、２，２−ビス（３，５−ジブロモ−４−ヒドロキシフェニル）プロパン、４，４′−ジヒドロキシジフェニルスルホン、４，４′‐ジヒドロキシジフェニルスルホキシド、４，４′−ジヒドロキシジフェニルスルフィド、３，３′−ジメチル−４，４′−ジヒドロキシジフェニルスルフィド、４，４′−ジヒドロキシジフェニルオキシド、２，２−ビス（４−ヒドロキシフェニル）ヘキサフルオロプロパン、９，９−ビス（４−ヒドロキシフェニル）フルオレン、９，９−ビス（４−ヒドロキシフェニル）キサンテン、エチレングリコール−ビス（４−ヒドロキシベンゾエート）、ジエチレングリコール−ビス（４−ヒドロキシベンゾエート）、トリエチレングリコール−ビス（４−ヒドロキシベンゾエート）、１，３−ビス（４−ヒドロキシフェニル）−テトラメチルジシロキサン、フェノール変性シリコーンオイルなどが挙げられる。
【００４４】
次に、一般式（２Ｄ）で表される高分子電荷輸送物質を示す。
【００４５】
【化６２】
0003928923.tif 000020
〔式（２Ｄ）中、Ｒ3、Ｒ4は置換もしくは無置換のアリール基を表し、Ａｒ1、Ａｒ2、Ａｒ3は同一または異なるアリーレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【００４６】
Ｒ3、Ｒ4のアリール基としては、フェニル基などの芳香族炭化水素基、ナフチル基、ピレニル基、２−フルオレニル基、９，９−ジメチル−２−フルオレニル基、アズレニル基、アントリル基、トリフェニレニル基、クリセニル基、フルオレニリデンフェニル基、５Ｈ−ジベンゾ［ａ，ｄ］シクロヘプテニリデンフェニル基などの縮合多環基、チェニル基、ベンゾチェニル基、フリル基、ベンゾフラニル基、カルバゾリル基などの複素環基、ビフェニリル基、ターフェニリル基、または下記一般式（イ）で示される非縮合多環基などが挙げられる。
【００４７】
【化６３】
0003928923.tif 000021
〔式（イ）中、Ｗは、−Ｏ−、−Ｓ−、−ＳＯ−、−ＳＯ2−、−ＣＯ−および下記一般式（ロ）、（ハ）、（ニ）、（ホ）で示す２価基を表す。
【００４８】
【化６４】
0003928923.tif 000022
【化６５】
0003928923.tif 000023
【化６６】
0003928923.tif 000024
【化６７】
0003928923.tif 000025
〔式（ロ）、（ハ）、（ニ）、（ホ）中、ｃは１〜１２の整数を表し、ｄ、ｅ、ｆは１〜３の整数表す。〕
また、Ａｒ1、Ａｒ2、Ａｒ3のアリーレン基としては、Ｒ3、Ｒ4で示したアリール基の２価の基が挙げられる。Ｒ3、Ｒ4のアリール基、Ａｒ1、Ａｒ2、Ａｒ3のアリーレン基は以下に示す基を置換基として有してもよい。また、これらの置換基は上記一般式（イ）、（ニ）、（ホ）におけるＲ31、Ｒ32、Ｒ33の具体例でもある。
【００４９】
（１）ハロゲン原子、トリフルオロメチル基、シアノ基、ニトロ基。
【００５０】
（２）アルキル基：好ましくは、Ｃ１〜Ｃ１２とりわけＣ１〜Ｃ８、さらに好ましくはＣ１〜Ｃ４の直鎖または分岐鎖のアルキル基であり、これらのアルキル基はさらにフッ素原子、水酸基、シアノ基、Ｃ１〜Ｃ４のアルコキシ基、フェニル基、又はハロゲン原子、Ｃ１〜Ｃ４のアルキル基もしくはＣ１〜Ｃ４のアルコキシ基で置換されたフェニル基を含有しても良い。具体的には、メチル基、エチル基、ｎ−プロピル基、ｉ−プロピル基、ｔ−ブチル基、ｓ−ブチル基、ｎ−ブチル基、ｉ−ブチル基、トリフルオロメチル基、２−ヒドロキシエチル基、２−シアノエチル基、２−エトキシエチル基、２−メトキシエチル基、ベンジル基、４−クロロベンジル基、４−メチルベンジル基、４−メトキシベンジル基、４−フェニルベンジル基等が挙げられる。
【００５１】
（３）アルコキシ基（−ＯＲ41）：Ｒ41は上記（２）で示したアルキル基を表わす。具体的には、メトキシ基、エトキシ基、ｎ−プロポキシ基、ｉ−プロポキシ基、ｔ−ブトキシ基、ｎ−ブトキシ基、ｓ−ブトキシ基、ｉ−ブトキシ基、２−ヒドロキシエトキシ基、２−シアノエトキシ基、ベンジルオキシ基、４−メチルベンジルオキシ基、トリフルオロメトキシ基などが挙げられる。
【００５２】
（４）アリールオキシ基：アリール基としてフェニル基、ナフチル基が挙げられる。これらは、Ｃ１〜Ｃ４のアルコキシ基、Ｃ１〜Ｃ４のアルキル基またはハロゲン原子を置換基として含有しても良い。具体的には、フェノキシ基、１−ナフチルオキシ基、２−ナフチルオキシ基、４−メチルフェノキシ基、４−メトキシフェノキシ基、４−クロロフェノキシ基、６−メチル−２−ナフチルオキシ基などが挙げられる。
【００５３】
（５）置換メルカプト基またはアリールメルカプト基：具体的にはメチルチオ基、エチルチオ基、フェニルチオ基、ｐ−メチルフェニルチオ基などが挙げられる。
【００５４】
（６）一般式−Ｎ（Ｒ42）（Ｒ43）で表される置換アミノ基。
【００５５】
Ｒ42及びＲ43は各々独立に上記（２）で示したアルキル基、または上記Ｒ3、Ｒ4で示したアリール基を表し、好ましいアリール基としては、例えばフェニル基、ビフェニル基またはナフチル基が挙げられ、これらはＣ１〜Ｃ４のアルコキシ基、Ｃ１〜Ｃ４のアルキル基またはハロゲン原子を置換基として含有しても良い。またアリール基上の炭素原子と共同で環を形成しても良い。具体的には、ジエチルアミノ基、Ｎ−メチル−Ｎ−フェニルアミノ基、Ｎ，Ｎ−ジフェニルアミノ基、Ｎ、Ｎ−ジ（ｐ−トリル）アミノ基、ジベンジルアミノ基、ピペリジノ基、モルホリノ基、ユロリジル基などが挙げられる。
【００５６】
（７）メチレンジオキシ基、またはメチレンジチオ基等のアルキレンジオキシ基またはアルキレンジチオ基など。
【００５７】
Ｘは下記一般式（２Ｄ′）のトリアリールアミノ基を有するジオール化合物をホスゲン法、エステル交換法等を用い重合するときに、下記一般式（Ｃ）のジオール化合物を併用することにより主鎖中に導入される。
この場合、製造されるポリカーボネート樹脂はランダム共重合体、又はブロック共重合体となる。
また、Ｘは下記一般式（２Ｄ′）のトリアリールアミノ基を有するジオール化合物と下記一般式（Ｃ）から誘導されるビスクロロホーメートとの重合反応によっても繰り返し単位中に導入される。
この場合、製造されるポリカーボネートは交互共重合体となる。
【００５８】
【化６８】
0003928923.tif 000026
一般式（Ｃ）のジオール化合物の具体例としては、前記一般式（１Ｄ）の説明において例示したものを挙げることができる。
【００５９】
次に、一般式（３Ｄ）で表される高分子電荷輸送物質を示す。
【００６０】
【化６９】
0003928923.tif 000027
〔式（３Ｄ）中、Ｒ5、Ｒ6は置換もしくは無置換のアリール基を表し、Ａｒ4、Ａｒ5、Ａｒ6は同一または異なるアリーレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【００６１】
Ｒ5、Ｒ6のアリール基としては、フェニル基などの芳香族炭化水素基、ナフチル基、ピレニル基、２−フルオレニル基、９，９−ジメチル−２−フルオレニル基、アズレニル基、アントリル基、トリフェニレニル基、クリセニル基、フルオレニリデンフェニル基、５Ｈ−ジベンゾ［ａ，ｄ］シクロヘプテニリデンフェニル基などの縮合多環基、ビフェニリル基、ターフェニリル基などの非縮合多環基、チェニル基、ベンゾチェニル基、フリル基、ベンゾフラニル基、カルバゾリル基などの複素環基などが挙げられる。
【００６２】
また、Ａｒ4、Ａｒ5、Ａｒ6のアリーレン基としては、Ｒ5、Ｒ6で示したアリール基の２価の基が挙げられる。Ｒ5、Ｒ6のアリール基、Ａｒ4、Ａｒ5、Ａｒ6のアリーレン基は以下に示す基を置換基として有してもよい。
【００６３】
（１）ハロゲン原子、トリフルオロメチル基、シアノ基、ニトロ基。
【００６４】
（２）アルキル基：好ましくは、Ｃ１〜Ｃ１２とりわけＣ１〜Ｃ８、さらに好ましくはＣ１〜Ｃ４の直鎖または分岐鎖のアルキル基であり、これらのアルキル基はさらにフッ素原子、水酸基、シアノ基、Ｃ１〜Ｃ４のアルコキシ基、フェニル基、又はハロゲン原子、Ｃ１〜Ｃ４のアルキル基もしくはＣ１〜Ｃ４のアルコキシ基で置換されたフェニル基を含有しても良い。具体的には、メチル基、エチル基、ｎ−プロピル基、ｉ−プロピル基、ｔ−ブチル基、ｓ−ブチル基、ｎ−ブチル基、ｉ−ブチル基、トリフルオロメチル基、２−ヒドロキシエチル基、２−シアノエチル基、２−エトキシエチル基、２−メトキシエチル基、ベンジル基、４−クロロベンジル基、４−メチルベンジル基、４−メトキシベンジル基、４−フェニルベンジル基等が挙げられる。
【００６５】
（３）アルコキシ基（−ＯＲ41）：Ｒ41は上記（２）で示したアルキル基を表わす。具体的には、メトキシ基、エトキシ基、ｎ−プロポキシ基、ｉ−プロポキシ基、ｔ−ブトキシ基、ｎ−ブトキシ基、ｓ−ブトキシ基、ｉ−ブトキシ基、２−ヒドロキシエトキシ基、２−シアノエトキシ基、ベンジルオキシ基、４−メチルベンジルオキシ基、トリフルオロメトキシ基などが挙げられる。
【００６６】
（４）アリールオキシ基：アリール基としてフェニル基、ナフチル基が挙げられる。これらは、Ｃ１〜Ｃ４のアルコキシ基、Ｃ１〜Ｃ４のアルキル基またはハロゲン原子を置換基として含有しても良い。具体的には、フェノキシ基、１−ナフチルオキシ基、２−ナフチルオキシ基、４−メチルフェノキシ基、４−メトキシフェノキシ基、４−クロロフェノキシ基、６−メチル−２−ナフチルオキシ基などが挙げられる。
【００６７】
（５）置換メルカプト基またはアリールメルカプト基：具体的にはメチルチオ基、エチルチオ基、フェニルチオ基、ｐ−メチルフェニルチオ基などが挙げられる。
【００６８】
（６）アルキル置換アミノ基：アルキル基は上記（２）で示したアルキル基を表わす。具体的にはジメチルアミノ基、ジエチルアミノ基、Ｎ−メチル−Ｎ−プロピルアミノ基、Ｎ，Ｎ−ジベンジルアミノ基などが挙げられる。
【００６９】
（７）アシル基：具体的にはアセチル基、プロピオニル基、ブチリル基、マロニル基、ベンゾイル基などが挙げられる。
【００７０】
Ｘは下記一般式（３Ｄ′）のトリアリールアミノ基を有するジオール化合物をホスゲン法、エステル交換法等を用い重合するときに、下記一般式（Ｃ）のジオール化合物を併用することにより主鎖中に導入される。
この場合、製造されるポリカーボネート樹脂はランダム共重合体、又はブロック共重合体となる。
また、Ｘは下記一般式（３Ｄ′）のトリアリールアミノ基を有するジオール化合物と下記一般式（Ｃ）から誘導されるビスクロロホーメートとの重合反応によっても繰り返し単位中に導入される。
この場合、製造されるポリカーボネートは交互共重合体となる。
【００７１】
【化７０】
0003928923.tif 000028
一般式（Ｃ）のジオール化合物の具体例としては、前記一般式（１Ｄ）の説明において例示したものを挙げることができる。
【００７２】
次に、一般式（４Ｄ）で表される高分子電荷輸送物質を示す。
【００７３】
【化７１】
0003928923.tif 000029
〔式（４Ｄ）中、Ｒ7、Ｒ8は置換もしくは無置換のアリール基を表し、Ａｒ7、Ａｒ8、Ａｒ9は同一または異なるアリーレン基を表す。ｋ、ｊは組成を表し、０．１≦ｋ≦１、０≦ｊ≦０．９であり、ｎは繰り返し単位数を表し、５〜５０００の整数である。ｒは１〜５の整数を表す。Ｘは前記一般式（１Ｄ）に記載されたものと同様の基を表す。〕
【００７４】
Ｒ7、Ｒ8のアリール基の具体例としては、一般式（３Ｄ）の説明においてＲ5、Ｒ6のアリール基の具体例として例示したものを挙げることができ、Ａｒ7、Ａｒ8、Ａｒ9のアリーレン基の具体例としては、それらアリール基の２価の基を挙げることができる。また、これらアリール基またはアリーレン基における置換基の具体例としては、一般式（３Ｄ）の説明においてアリール基またはアリーレン基における置換基として例示したものを挙げることができる。
【００７５】
Ｘは下記一般式（４Ｄ′）のトリアリールアミノ基を有するジオール化合物をホスゲン法、エステル交換法等を用い重合するときに、下記一般式（Ｃ）のジオール化合物を併用することにより主鎖中に導入される。
この場合、製造されるポリカーボネート樹脂はランダム共重合体、又はブロック共重合体となる。
また、Ｘは下記一般式（４Ｄ′）のトリアリールアミノ基を有するジオール化合物と下記一般式（Ｃ）から誘導されるビスクロロホーメートとの重合反応によっても繰り返し単位中に導入される。
この場合、製造されるポリカーボネートは交互共重合体となる。
【００７６】
【化７２】
0003928923.tif 000030
一般式（Ｃ）のジオール化合物の具体例としては、前記一般式（１Ｄ）の説明において例示したものを挙げることができる。
【００７７】
次に、一般式（５Ｄ）で表される高分子電荷輸送物質を示す。
【００７８】
【化７３】
0003928923.tif 000031
〔式（５Ｄ）中、Ｒ9、Ｒ10は置換もしくは無置換のアリール基を表し、Ａｒ10、Ａｒ11、Ａｒ12は同一または異なるアリーレン基を表す。Ｘ1、Ｘ2は置換もしくは無置換のエチレン基または置換もしくは無置換のビニレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【００７９】
Ｒ9、Ｒ10のアリール基の具体例としては、一般式（３Ｄ）の説明においてＲ5、Ｒ6のアリール基の具体例として例示したものを挙げることができ、Ａｒ10、Ａｒ11、Ａｒ12のアリーレン基の具体例としては、それらアリール基の２価の基を挙げることができる。また、これらアリール基またはアリーレン基における置換基の具体例としては、一般式（３Ｄ）の説明においてアリール基またはアリーレン基における置換基として例示したものを挙げることができる。Ｘ1、Ｘ2のエチレン基またはビニレン基における置換基としては、シアノ基、ハロゲン原子、ニトロ基、一般式（３Ｄ）の説明においてＲ５、Ｒ６のアリール基の具体例として例示したアリール基、あるいは一般式（３Ｄ）の説明においてアリール基またはアリーレン基における置換基として例示したアルキル基などが挙げられる。
【００８０】
Ｘは下記一般式（５Ｄ′）のトリアリールアミノ基を有するジオール化合物をホスゲン法、エステル交換法等を用い重合するときに、下記一般式（Ｃ）のジオール化合物を併用することにより主鎖中に導入される。
この場合、製造されるポリカーボネート樹脂はランダム共重合体、又はブロック共重合体となる。
また、Ｘは下記一般式（５Ｄ′）のトリアリールアミノ基を有するジオール化合物と下記一般式（Ｃ）から誘導されるビスクロロホーメートとの重合反応によっても繰り返し単位中に導入される。
この場合、製造されるポリカーボネートは交互共重合体となる。
【００８１】
【化７４】
0003928923.tif 000032
一般式（Ｃ）のジオール化合物の具体例としては、前記一般式（１Ｄ）の説明において例示したものを挙げることができる。
【００８２】
次に、一般式（６Ｄ）で表される高分子電荷輸送物質を示す。
【００８３】
【化７５】
0003928923.tif 000033
〔式（６Ｄ）中、Ｒ11、Ｒ12、Ｒ13、Ｒ14は置換もしくは無置換のアリール基を表し、Ａｒ13、Ａｒ14、Ａｒ15、Ａｒ16は同一または異なるアリーレン基を表す。Ｙ1、Ｙ2、Ｙ3は単結合、置換もしくは無置換のアルキレン基、置換もしくは無置換のシクロアルキレン基、置換もしくは無置換のアルキレンエーテル基、酸素原子、硫黄原子またはビニレン基を表し、同一であっても異なっていてもよい。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
Ｒ11、Ｒ12、Ｒ13、Ｒ14のアリール基の具体例としては、一般式（３Ｄ）の説明においてＲ5、Ｒ6のアリール基の具体例として例示したものを挙げることができ、Ａｒ13、Ａｒ14、Ａｒ15、Ａｒ16のアリーレン基の具体例としては、それらアリール基の２価の基を挙げることができる。また、これらアリール基またはアリーレン基における置換基の具体例としては、一般式（３Ｄ）の説明においてアリール基またはアリーレン基における置換基として例示したものを挙げることができる。
【００８４】
Ｙ1、Ｙ2、Ｙ3のアルキレン基としては、一般式（３Ｄ）の説明においてアリール基またはアリーレン基における置換基として例示したアルキル基より誘導される２価の基が挙げられる。具体的には、メチレン基、エチレン基、１，３−プロピレン基、１，４−ブチレン基、２−メチル−１，３−プロピレン基、ジフルオロメチレン基、ヒドロキシエチレン基、シアノエチレン基、メトキシエチレン基、フェニルメチレン基、４−メチルフェニルメチレン基、２，２−プロピレン基、２，２−ブチレン基、ジフェニルメチレン基などを挙げることができる。シクロアルキレン基としては、１，１−シクロペンチレン基、１，１−シクロヘキシレン基、１，１−シクロオクチレン基などを挙げることができる。また、アルキレンエーテル基としては、ジメチレンエーテル基、ジエチレンエーテル基、エチレンメチレンエーテル基、ビス（トリエチレン）エーテル基、ポリテトラメチレンエーテル基などが挙げられる。
【００８５】
Ｘは下記一般式（６Ｄ′）のトリアリールアミノ基を有するジオール化合物をホスゲン法、エステル交換法等を用い重合するときに、下記一般式（Ｃ）のジオール化合物を併用することにより主鎖中に導入される。
この場合、製造されるポリカーボネート樹脂はランダム共重合体、又はブロック共重合体となる。
また、Ｘは下記一般式（６Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【００８６】
【化７６】
0003928923.tif 000034
一般式（Ｃ）のジオール化合物の具体例としては、前記一般式（１Ｄ）の説明において例示したものを挙げることができる。
【００８７】
次に、一般式（７Ｄ）で表される高分子電荷輸送物質を示す。
【００８８】
【化７７】
0003928923.tif 000035
〔式（７Ｄ）中、Ｒ15、Ｒ16は水素原子、置換もしくは無置換のアリール基を表し、Ｒ15とＲ16は環を形成していてもよい。Ａｒ17、Ａｒ18、Ａｒ19は同一または異なるアリーレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【００８９】
Ｒ15、Ｒ16のアリール基の具体例としては、一般式（３Ｄ）の説明においてＲ5、Ｒ6のアリール基の具体例として例示したものを挙げることができ、またＲ15とＲ16が環を形成する場合としては、９−フルオリニデン、５Ｈ−ジベンゾ［ａ，ｄ］シクロヘプテニリデンなどを挙げることができる。Ａｒ17、Ａｒ18、Ａｒ19のアリーレン基の具体例としては、それらアリール基の２価の基を挙げることができる。また、これらアリール基またはアリーレン基における置換基の具体例としては、一般式（３Ｄ）の説明においてアリール基またはアリーレン基における置換基として例示したものを挙げることができる。
【００９０】
Ｘは下記一般式（７Ｄ′）のトリアリールアミノ基を有するジオール化合物をホスゲン法、エステル交換法等を用い重合するときに、下記一般式（Ｃ）のジオール化合物を併用することにより主鎖中に導入される。
この場合、製造されるポリカーボネート樹脂はランダム共重合体、又はブロック共重合体となる。
また、Ｘは下記一般式（７Ｄ′）のトリアリールアミノ基を有するジオール化合物と下記一般式（Ｃ）から誘導されるビスクロロホーメートとの重合反応によっても繰り返し単位中に導入される。
この場合、製造されるポリカーボネートは交互共重合体となる。
【００９１】
【化７８】
0003928923.tif 000036
一般式（Ｃ）のジオール化合物の具体例としては、前記一般式（１Ｄ）の説明において例示したものを挙げることができる。
【００９２】
次に、一般式（８Ｄ）で表される高分子電荷輸送物質を示す。
【００９３】
【化７９】
0003928923.tif 000037
〔式（８Ｄ）中、Ｒ17は置換もしくは無置換のアリール基を表し、Ａｒ20、Ａｒ21、Ａｒ22、Ａｒ23は同一または異なるアリーレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
Ｒ17のアリール基の具体例としては、一般式（３Ｄ）の説明においてＲ5、Ｒ6のアリール基の具体例として例示したものを挙げることができ、Ａｒ20、Ａｒ21、Ａｒ22、Ａｒ23のアリーレン基の具体例としては、それらアリール基の２価の基を挙げることができる。また、これらアリール基またはアリーレン基における置換基の具体例としては、一般式（３Ｄ）の説明においてアリール基またはアリーレン基における置換基として例示したものを挙げることができる。
【００９４】
Ｘは下記一般式（８Ｄ′）のトリアリールアミノ基を有するジオール化合物をホスゲン法、エステル交換法等を用い重合するときに、下記一般式（Ｃ）のジオール化合物を併用することにより主鎖中に導入される。
この場合、製造されるポリカーボネート樹脂はランダム共重合体、又はブロック共重合体となる。
また、Ｘは下記一般式（８Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【００９５】
【化８０】
0003928923.tif 000038
一般式（Ｃ）のジオール化合物の具体例としては、前記一般式（１Ｄ）の説明において例示したものを挙げることができる。
【００９６】
次に、一般式（９Ｄ）で表される高分子電荷輸送物質を示す。
【００９７】
【化８１】
0003928923.tif 000039
〔式（９Ｄ）中、Ｒ18、Ｒ19、Ｒ20、Ｒ21は置換もしくは無置換のアリール基を表し、Ａｒ24、Ａｒ25、Ａｒ26、Ａｒ27、Ａｒ28は同一または異なるアリーレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【００９８】
Ｒ18、Ｒ19、Ｒ20、Ｒ21のアリール基の具体例としては、一般式（３Ｄ）の説明においてＲ5、Ｒ6のアリール基の具体例として例示したものを挙げることができ、Ａｒ24、Ａｒ25、Ａｒ26、Ａｒ27、Ａｒ28のアリーレン基の具体例としては、それらアリール基の２価の基を挙げることができる。また、これらアリール基またはアリーレン基における置換基の具体例としては、一般式（３Ｄ）の説明においてアリール基またはアリーレン基における置換基として例示したものを挙げることができる。
【００９９】
Ｘは下記一般式（９Ｄ′）のトリアリールアミノ基を有するジオール化合物をホスゲン法、エステル交換法等を用い重合するときに、下記一般式（Ｃ）のジオール化合物を併用することにより主鎖中に導入される。
この場合、製造されるポリカーボネート樹脂はランダム共重合体、又はブロック共重合体となる。
また、Ｘは下記一般式（９Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【０１００】
【化８２】
0003928923.tif 000040
一般式（Ｃ）のジオール化合物の具体例としては、前記一般式（１Ｄ）の説明において例示したものを挙げることができる。
【０１０１】
次に、一般式（１０Ｄ）でで表される高分子電荷輸送物質を示す。
【０１０２】
【化８３】
0003928923.tif 000041
〔式（１０Ｄ）中、Ｒ22、Ｒ23は置換もしくは無置換のアリール基を表し、Ａｒ29、Ａｒ30、Ａｒ31は同一または異なるアリーレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【０１０３】
Ｒ22、Ｒ23のアリール基の具体例としては、一般式（３Ｄ）の説明においてＲ5、Ｒ6のアリール基の具体例として例示したものを挙げることができ、Ａｒ29、Ａｒ30、Ａｒ31のアリーレン基の具体例としては、それらアリール基の２価の基を挙げることができる。また、これらアリール基またはアリーレン基における置換基の具体例としては、一般式（３Ｄ）の説明においてアリール基またはアリーレン基における置換基として例示したものを挙げることができる。
【０１０４】
Ｘは下記一般式（１０Ｄ′）のトリアリールアミノ基を有するジオール化合物をホスゲン法、エステル交換法等を用い重合するときに、下記一般式（Ｃ）のジオール化合物を併用することにより主鎖中に導入される。
この場合、製造されるポリカーボネート樹脂はランダム共重合体、又はブロック共重合体となる。
また、Ｘは下記一般式（１０Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【０１０５】
【化８４】
0003928923.tif 000042
一般式（Ｃ）のジオール化合物の具体例としては、前記一般式（１Ｄ）の説明において例示したものを挙げることができる。
【０１０６】
表１（表１−１〜表１−１２）に一般式（１Ｄ）〜（１０Ｄ）の例示化合物を示すが、本発明はこれらに限定されるものではない。
また、一般式（１１Ｄ）の例示化合物を示すが、必ずしも本発明はこれらに限定されるものではない。
【０１０７】
【表１】
0003928923.tif 000043
【０１０８】
【表２】
0003928923.tif 000044
【０１０９】
【表３】
0003928923.tif 000045
【０１１０】
【表４】
0003928923.tif 000046
【０１１１】
【表５】
0003928923.tif 000047
【０１１２】
【表６】
0003928923.tif 000048
【０１１３】
【表７】
0003928923.tif 000049
【０１１４】
【表８】
0003928923.tif 000050
【０１１５】
【表９】
0003928923.tif 000051
【０１１６】
【表１０】
0003928923.tif 000052
【０１１７】
【表１１】
0003928923.tif 000053
【０１１８】
【表１２】
0003928923.tif 000054
本発明で用いられる高分子電荷輸送物質の感光層全体に占める量は、２０〜９５重量％、好ましくは３０〜８０重量％である。
【０１１９】
以下に、高分子電荷輸送物質（１１Ｄ）を例示する。
【化８５】
0003928923.tif 000055
【化８６】
0003928923.tif 000056
【化８７】
0003928923.tif 000057
【化８８】
0003928923.tif 000058
【化８９】
0003928923.tif 000059
【０１２０】
本発明の感光体においては、必須成分として電荷発生物質が含まれる。本発明で用いることのできる電荷発生物質としては、例えばセレン、セレン−テルル、硫化カドミウム、硫化カドミウム−セレン、α−シリコンなどの無機材料、有機材料としては例えば、シーアイピグメントブルー２５（カラーインデックスＣＩ２１１８０）、シーアイピグメントレッド４１（ＣＩ  ２１２００）、シーアイアシッドレッド５２（ＣＩ  ４５１００）、シーアイベーシックレッド３（ＣＩ  ４５２１０）、カルバゾール骨格を有するアゾ顔料（特開昭５３−９５０３３号公報）、ジスチリルベンゼン骨格を有するアゾ顔料（特開昭５３−１３３４４５号公報）、トリフェニルアミン骨格を有するアゾ顔料（特開昭５３−１３２３４７号公報）、ジベンゾチオフェン骨格を有するアゾ顔料（特開昭５４−２１７２８号公報）、オキサジアゾール骨格を有するアゾ顔料（特開昭５４−１２７４２号公報）、フルオレノン骨格を有するアゾ顔料（特開昭５４−２２８３４号公報）、ビススチルベン骨格を有するアゾ顔料（特開昭５４−１７７３３号公報）、ジスチリルオキサジアゾール骨格を有するアゾ顔料（特開昭５４−２１２９号公報）、ジスチリルカルバゾール骨格を有するアゾ顔料（特開昭５４−１４９６７号公報）などのアゾ顔料、例えば、シーアイピグメントブルー１６（ＣＩ  ７４１００）、チタニルフタロシアニンなどのフタロシアニン系顔料、例えば、シーアイバットブラウン５（ＣＩ  ７３４１０）、シーアイバットダイ（ＣＩ  ７３０３０）などのインジコ系顔料、アルゴスカーレットＢ（バイエル社製）、インタンスレンスカーレットＲ（バイエル社製）などのペリレン顔料が挙げられる。
なお、これらの顔料は単独あるいは２種類以上が併用されてもよい。
これら電荷発生物質の感光層に占める量は０．１〜４０重量％好ましくは０．３〜２５重量％が適当で、高分子正孔移動物質に対する電荷発生物質の割合は５〜９５重量％とするのが好ましい。
【０１２１】
さらに、本発明の感光層においては、必須成分としてアクセプター性化合物が含まれる。
本発明で用いることができるアクセプター性化合物としては、例えば、クロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−インデノ４Ｈ−インデノ［１，２−ｂ］チオフェン−４−オン、１，３，７−トリニトロジベンゾチオフェン−５，５−ジオキサイドなどを挙げることができ、さらに下記一般式（Ａ１）で示される（２，３−ジフェニル−１−インデニリデン）マロノニトリル、一般式（Ａ２）、（Ａ３）に挙げるアクセプター性化合物を好適に使用することができる。
【０１２２】
更に、高分子マトリックスと相溶性か良い事、電子輸送能が高い事の理由より前記一般式（Ｆ１）の２，３−ジフェニルインデン化合物が、好適に使用される。
【０１２３】
本発明の一般式（Ｆ１）の２，３−ジフェニルインデン化合物中、ｆ1〜ｆ4は、水素原子、フッ素原子、塩素原子などのハロゲン原子、メチル基、エチル基、ｎ−プロピル基、ｉｓｏ−プロピル基、ｎ−ブチル基、ｔ−ブチル基などのアルキル基、ベンジル基、メトキシメチル基、メトキシエチル基などの置換アルキル基、シアノ、基、またはニトロ基を表し、ＡおよびＢは、水素原子、フッ素原子、塩素原子などのハロゲン原子、メチル基、エチル基、ｎ−プロピル基、ｉｓｏ−プロピル基、ｎ−ブチル基、ｔ−ブチル基などのアルキル基、ベンジル基、メトキシメチル基、メトキシエチル基などの置換アルキル基、シアノ、基、メトキシカルボニル基、エトキシカルボニル基などのアルコキシカルボニル基、ベンジルオキシカルボニル基、メトキシエチルカルボニル基などの置換アルキルカルボニル基、フェニル基、ナフチル基などのアリール基、その置換基としてはメチル基、エチル基などのアルキル基、フェニル基、メトキシ基、エトキシ基、フェノキシ基、フッ素原子、塩素原子などのハロゲン原子を挙げることができる。
特に、一般式（Ｆ１）において、式（２）で示される（２，３−ジフェニル−１−インデン）マロンにトリルが好適に使用される。
【０１２４】
本発明の一般式（Ｇ１）のフェノール化合物中、ｇ1〜ｇ8は、水素原子、メチル基、エチル基、ｎ−プロピル基、ｉｓｏ−プロピル基、ｎ−ブチル基、ｔ−ブチル基などのアルキル基、ベンジル基、メトキシメチル基、メトキシエチル基などの置換アルキル基、メトキシカルボニル基、エトキシカルボニル基などのアルコキシカルボニル基、ベンジルオキシカルボニル基、メトキシエチルカルボニル基などの置換アルキルカルボニル基、フェニル基、ナフチル基などのアリール基、その置換基としてはメチル基、エチル基などのアルキル基、フェニル基、メトキシ基、エトキシ基、フェノキシ基、フッ素原子、塩素原子などのハロゲン原子を挙げることができる。
【０１２５】
また、これらフェノール化合物の感光層における含有量は、０．１〜５０重量％、好ましくは、０．１〜３０重量％である。
０．１重量％未満では、繰り返し耐久性の向上に対する効果が充分でなく、また５０重量％を越えると、機械的耐久性の低下、及び感度低下を来たす。
【０１２６】
本発明のフェノール化合物の具体例としては、表４に示すものが挙げられるが、これらに限定されるものではない。
【０１２７】
【化９０】
0003928923.tif 000060
【化９１】
0003928923.tif 000061
【化９２】
0003928923.tif 000062
【化９３】
0003928923.tif 000063
【化９４】
0003928923.tif 000064
【化９５】
0003928923.tif 000065
【化９６】
0003928923.tif 000066
【化９７】
0003928923.tif 000067
【化９８】
0003928923.tif 000068
【化９９】
0003928923.tif 000069
【化１００】
0003928923.tif 000070
これらの有機アクセプター性化合物は単独または２種類以上が併用されてもよい。
【０１２８】
また、これら有機アクセプター性化合物の感光層に占める量は１〜４０重量％、好ましくは５〜４０重量％である。
【０１２９】
また、本発明の感光層では帯電性及び感度を改良する目的で、必要に応じて低分子正孔移動物質を加えることができる。
【０１３０】
本発明で使用される低分子正孔移動物質としては、オキサゾール誘導体、オキサジアゾール誘導体（特開昭５２−１３９０６５号、同５２−１３９０６６号公報に記載）、イミダゾール誘導体、トリフェニルアミン誘導体（特開平３−２８５９６０号公報に記載）、ベンジジン誘導体（特公昭５８−３２３７２号公報に記載）、α−フェニルスチルベン誘導体（特開昭５７−７３０７５号公報に記載）、ヒドラゾン誘導体（特開昭５５−１５４９５５号、同５５−１５６９５４号、同５５−５２０６３号、同５６−８１８５０号などの公報に記載）、トリフェニルメタン誘導体（特公昭５−１０９８３号公報に記載）、アントラセン誘導体（特開昭５１−９４８２９号公報に記載）、スチリル誘導体（特開昭５６−２９２４５号、同５８−１９８０４３号各公報に記載）、カルバゾール誘導体（特開昭５８−５８５５２号公報に記載）、ピレン誘導体（特開平２−９４８１２号公報に記載）などが使用される。
【０１３１】
上記感光層中には帯電性の向上等を目的として必要により、可塑剤、酸化防止剤、光安定剤、熱安定剤、滑剤などの添加剤を加えることができる。
この可塑剤としては、ハロゲン化パラフィン、ジメチルナフタリン、ジブチルフタレートが、酸化防止剤、光安定剤としてはフェノール化合物、ハイドロキノン化合物、ヒンダードフェノール化合物、ヒンダードアミン化合物、ヒンダードアミンとヒンダードフェノールが同一分子中に存在する化合物などを例示できる。
【０１３２】
導電性基体としては、アルミニウム、ニッケル、銅、チタン、金、ステンレス等の金属板、金属ドラムまたは金属箔、アルミニウム、ニッケル、銅、チタン、金、酸化スズ、酸化インジウムなどを蒸着したプラスチックフィルム或いは導電性物質を塗布した紙、プラスチックフィルムまたはドラム等が挙げられる。
【０１３３】
また、必要に応じて導電性基体上に中間層を設けてもよい。
中間層は一般に樹脂を主成分とするが、これらの樹脂はその上に感光層を溶剤で塗布することを考えると、一般の有機溶剤に対して耐溶剤性の高い樹脂であることが望ましい。
このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン樹脂、メラミン樹脂、フェノール樹脂、アルキッド−メラミン樹脂、エポキシ樹脂等、三次元網目構造を形成する硬化型樹脂等が挙げられる。
中間層には、モアレ防止、残留電位の低減等のために、酸化チタン、シリカ、アルミナ、酸化ジルコニウム、酸化スズ、酸化インジウム等で例示される金属酸化物の微粉末顔料を加えてもよい。
これらの中間層は前述の感光層のような適当な溶媒、塗工法を用いて形成することができる。
さらに、本発明の中間層としては、シランカップリング剤、チタンカップリング剤、クロムカップリング剤等を使用することもできる。
この他、Ａｌ2Ｏ3を陽極酸化にて設けたものや、ポリパラキシリレン（パリレン）等の有機物、ＳｉＯ2、ＳｎＯ2、ＴｉＯ2、ＩＴＯ、ＣｅＯ2等の無機物を真空薄膜作製法にて設けたものも良好に使用できる。
中間層の膜厚は０〜５μｍが適当である。
【０１３４】
さらに、耐摩擦性など機械的耐久性を向上させるために、感光層上に保護層を設けてもよい。
保護層に使用される材料としては、ＡＢＳ樹脂、ＡＣＳ樹脂、オレフィン−ビニルモノマー共重合体樹脂、塩素化ポリエーテル樹脂、アリル樹脂、フェノール樹脂、ポリアセタール樹脂、ポリアミド樹脂、ポリアミドイミド樹脂、ポリアクリレート樹脂、ポリアリルスルホン樹脂、ポリブチレン樹脂、ポリブチレンテレフタレート樹脂、ポリカーボネート樹脂、ポリエーテルスルホン樹脂、ポリエチレン樹脂、ポリエチレンテレフタレート樹脂、ポリイミド樹脂、アクリル樹脂、ポリプロピレン樹脂、ポリフェニレンオキシド樹脂、ポリスルホン樹脂、ポリスチレン樹脂、ＡＳ樹脂、ブタジエン−スチレン共重合体樹脂、ポリウレタン樹脂、ポリ塩化ビニル樹脂、ポリ塩化ビニリデン樹脂、エポキシ樹脂等が挙げられる。
保護層には耐摩耗性を向上させる目的で、ポリテトラフルオロエチレンのようなフッ素樹脂、シリコーン樹脂、及びこれらの樹脂に酸化チタン、酸化スズ、チタン酸カリウム等の無機材料を分散したものを添加することができる。
保護層の形成方法としては通常の塗布法が採用できる。
なお、保護層の厚さは０．１〜１０μｍ程度が適当である。
また、以上のほかに真空薄膜作製法にて形成したａ−Ｃ、ａ−ＳｉＣなどの公知材料を保護層として用いることもできる。
【０１３５】
本発明の感光体は、前記の材料を有機溶媒中に溶解または分散して感光層形成液を調整し、これを、上記導電性支持体上に、あるいは中間層を介して浸漬法やブレード塗布法、スプレー塗布法で塗布し乾燥することで形成される。
また、必要に応じ、予め、電荷発生物質を分散し他に材料と合わせて溶解または分散し、感光層形成液を調整することも可能である。
【０１３６】
分散方法としては、例えば、ボールミル分散、超音波分散、ホモミキサー分散等が挙げられる。
本発明の感光層の厚さは、５〜１００μｍ好ましくは１０〜４０μｍが適当である。５μｍより薄いと帯電性が低下し、逆に、１００μｍより厚いと感度の低下をもたらす。
【０１３７】
感光層の分散液或いは溶液を調整する際に使用する溶媒としては、例えば、Ｎ，Ｎ−ジメチルホルムアミド、トルエン、キシレン、モノクロルベンゼン、１，２−ジクロルエタン、１，１，１−トリクロルエタン、ジクロルメタン、１，１，２−トリクロルエタン、トリクロルエチレン、テトラヒドロフラン、メチルエチルケトン、メチルイソブチルケトン、シクロヘキサノン、酢酸エチル、酢酸ブチル、ジオキサン、ジオキソラン等を挙げることができる。
【０１３８】
本発明の感光層では、帯電性、感度、及び分散性等を改良する目的で、必要に応じて結着剤を加えることができる。
【０１３９】
感光層形成時に用いる結着剤は、従来から知られている絶縁性が良い電子写真感光体用結着剤であればいかなる物質も使用でき、特に限定はない。
例えば、ポリエチレン樹脂、ポリビニルブチラール樹脂、ポリビニルホルマール樹脂、ポリスチレン樹脂、フェノキシ樹脂、ポリプロピレン樹脂、アクリル樹脂、メタクリル樹脂、塩化ビニル樹脂、酢酸ビニル樹脂、エポキシ樹脂、ポリウレタン樹脂、フェノール樹脂、ポリエステル樹脂、アルキッド樹脂、ポリカーボネート樹脂、ポリアミド樹脂、シリコン樹脂、メラミン樹脂等の付加重合型樹脂、重付加型樹脂、重縮合型樹脂、ならびにこれらの樹脂の繰り返し単位のうち２つ以上を含む共重合体樹脂、例えば、塩化ビニル−酢酸ビニル共重合体、スチレン−アクリル共重合体、塩化ビニル−酢酸ビニル−無水マレイン酸共重合体樹脂等の絶縁性樹脂のほか、ポリ−Ｎ−ビニルカルバゾール等の高分子有機半導体が挙げられる。
これらの結着剤は単独または２種類以上の混合物として用いることができる。
【０１４０】
次に、電子写真方法並びに電子写真装置について詳しく説明する。
図１は、本発明の電子写真プロセスカートリッジ及び電子写真装置を説明するための概略図であり、下記するような変形例も本発明の範疇に属するものである。
【０１４１】
図１において、感光体１は導電性支持体上に単層型感光層が設けられている。
感光体１はドラム状の形状を示しているが、シート状、エンドレスベルト状のものであっても良い。帯電チャージャ３、転写前チャージャ７、転写チャージャ１０、分離チャージャ１１、クリーニング前チャージャ１３には、コロトロン、スコロトロン、固体帯電器（ソリッド・ステート・チャージャー）、帯電ローラを始めとする公知の手段が用いられる。
【０１４２】
転写手段には、一般に上記の帯電器が使用できるが、図１に示されるように転写チャージャーと分離チャージャーを併用したものが効果的である。
【０１４３】
画像露光部５、除電ランプ２等の光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物全般を用いることができる。そして、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。かかる光源等は、図１に示される工程の他に光照射を併用した転写工程、除電工程、クリーニング工程、あるいは前露光などの工程を設けることにより、感光体に光が照射される。
【０１４４】
現像ユニット６により感光体１上に現像されたトナーは、転写紙９に転写されるが、全部が転写されるわけではなく、感光体１上に残存するトナーも生ずる。このようなトナーは、ファーブラシ１４およびブレード１５により、感光体より除去される。クリーニングは、クリーニングブラシだけで行なわれることもあり、クリーニングブラシにはファーブラシ、マグファーブラシを始めとする公知のものが用いられる。
【０１４５】
電子写真感光体に正（負）帯電を施し、画像露光を行なうと、感光体表面上には正（負）の静電潜像が形成される。これを負（正）極性のトナー（検電微粒子）で現像すれば、ポジ画像が得られるし、また正（負）極性のトナーで現像すれば、ネガ画像が得られる。かかる現像手段には、公知の方法が適用されるし、また、除電手段にも公知の方法が用いられる。
【０１４６】
図２には、本発明による電子写真プロセスの別の例を示す。
感光体２１は本発明の感光層を有しており、駆動ローラ２２ａ、２２ｂにより駆動され、帯電器２３による帯電、光源２４による像露光、現像（図示せず）、帯電器２５を用いる転写、光源２６によるクリーニング前露光、ブラシ２７によるクリーニング、光源２８による除電が繰返し行なわれる。図２においては、感光体２１（勿論この場合は導電性支持体が透光性である）に導電性支持体側よりクリーニング前露光の光照射が行なわれる。
【０１４７】
以上の図示した電子写真プロセスは、本発明における実施形態を例示するものであって、もちろん他の実施形態も可能である。
例えば、図２において支持体側よりクリーニング前露光を行っているが、これは感光層側から行ってもよいし、また、像露光、除電光の照射を支持体側から行ってもよい。
【０１４８】
一方、光照射工程は、像露光、クリーニング前露光、除電露光が図示されているが、他に転写前露光、像露光のプレ露光、およびその他公知の光照射工程を設けて、感光体に光照射を行なうこともできる。
【０１４９】
以上に示すような画像形成手段は、複写装置、ファクシミリ、プリンター内に固定して組み込まれていてもよいが、プロセスカートリッジの形でそれら装置内に組み込まれてもよい。プロセスカートリッジとは、感光体を内蔵し、他に帯電手段、露光手段、現像手段、転写手段、クリーニング手段、除電手段を含んだ１つの装置（部品）である。プロセスカートリッジの形状等は多く挙げられるが、一般的な例として、図３に示すものが挙げられる。感光体１６は、導電性支持体上に単層型感光層が設けられている。
【０１５０】
【実施例】
以下、実施例を挙げて本発明をさらに詳しく説明するが、これら実施例によって本発明はなんら限定されるものではない。
【０１５１】
＜参考例１＞
アルミニウム板支持体上にメタノール／ブタノール混合溶媒に溶解したポリアミド樹脂（ＣＭ−８０００：東レ社製）溶液をドクターブレードで塗布し、１００℃で５分乾燥して０．５μｍの中間層を設けた。次に、Ｘ型無金属フタロシアニン０．５ｇを、高分子電荷輸送材料０．５ｇとテトラヒドロフラン１９ｇよりなる溶液と共にボールミリング分散した後、顔料組成２重量％、高分子電荷輸送物質（例示化合物２Ｄ−０９）８０重量％、下記構造式（Ａ１）で表されるアクセプター性化合物１８重量％、シリコーンオイル（ＫＦ５０：信越化学社製）０．００１重量％となるように高分子電荷輸送物質、アクセプター性化合物、テトラヒドロフラン、及びシリコーンオイルを加え、固形分２０重量％の感光体塗布液を調整した。このようにして調整した感光体塗布液を前記中間層上にドクターブレードにて塗布し、１２０℃で２０分乾燥し、厚さ２０μｍの感光層を有する単層型電子写真感光体を作成した。
【０１５２】
【化１０１】
0003928923.tif 000071
【０１５３】
＜参考例２＞
参考例１において、高分子電荷輸送物質を（例示化合物２Ｄ−０８）に代えた以外は参考例１と同様の条件で単層型電子写真感光体を作成した。
【０１５４】
＜参考例３＞
参考例１において、高分子電荷輸送物質を（例示化合物５Ｄ−０３）に代えた以外は参考例１と同様の条件で単層型電子写真感光体を作成した。
【０１５５】
＜参考例４＞
参考例１において、アクセプター性化合物を下記構造式（Ａ２）、及び高分子電化輸送物質を（例示化合物１Ｄ−０１）に代えた以外は参考例１と同様の条件で単層型電子写真感光体を作成した。
【０１５６】
【化１０２】
0003928923.tif 000072
【０１５７】
＜参考例５＞
参考例１において、高分子電荷輸送物質を（例示化合物４Ｄ−０１）に代えた以外は参考例１と同様の条件で単層型電子写真感光体を作成した。
【０１５８】
＜参考例６＞
参考例１において、高分子電荷輸送物質を（例示化合物９Ｄ−０１）に代えた以外は参考例１と同様の条件で単層型電子写真感光体を作成した。
【０１５９】
＜参考例７＞
参考例１において、高分子電荷輸送物質を（例示化合物６Ｄ−０１）に代えた以外は参考例１と同様の条件で単層型電子写真感光体を作成した。
【０１６０】
＜参考例８＞
参考例１において、高分子電荷輸送物質を（例示化合物３Ｄ−０１）に代えた以外は参考例１と同様の条件で単層型電子写真感光体を作成した。
【０１６１】
＜参考例９＞
参考例１において、高分子電荷輸送物質を（例示化合物８Ｄ−０１）に代えた以外は参考例１と同様の条件で単層型電子写真感光体を作成した。
【０１６２】
＜参考例１０＞
参考例１において、高分子電荷輸送物質を（例示化合物１０Ｄ−０１）に代えた以外は参考例１と同様の条件で単層型電子写真感光体を作成した。
【０１６３】
＜参考例１１＞
参考例１において、高分子電荷輸送物質を（例示化合物７Ｄ−０１）に代えた以外は参考例１と同様の条件で単層型電子写真感光体を作成した。
【０１６４】
＜実施例１＞
参考例１において、高分子電荷輸送物質を（例示化合物１１Ｄ−０２）に代えた以外は参考例１と同様の条件で単層型電子写真感光体を作成した。
【０１６５】
＜実施例２＞
参考例１において、高分子電荷輸送物質を（例示化合物１１Ｄ−０４）に代えた以外は参考例１と同様の条件で単層型電子写真感光体を作成した。
【０１６６】
＜参考例１２＞
参考例１において、顔料組成２重量％、高分子電荷輸送物質７７．５重量％、前期構造式（Ａ１）で表されるアクセプター性化合物１８重量％、フェノール性化合物（具体例中、Ｎｏ．Ｇ２）２．５重量％、シリコーンオイル（ＫＦ５０：信越化学社製）０．００１重量％となるように高分子電荷輸送物質、アクセプター性化合物、フェノール性化合物、テトラヒドロフラン、及びシリコーンオイルを加え、固形分濃度が２０重量％の感光体塗布液を調整した以外は、参考例１と同様に単層型電子写真感光体を作成した。
【０１６７】
＜実施例３＞
参考例１２において、高分子電荷輸送物質を（例示化合物１１Ｄ−０２）に代えた以外は参考例１２と同様の条件で単層型電子写真感光体を作成した。
【０１６８】
＜比較例１＞
アルミニウム板支持体上にメタノール／ブタノール混合溶媒に溶解したポリアミド樹脂（ＣＭ−８０００：東レ社製）溶液をドクターブレードで塗布し、１００℃で５分乾燥して０．５μｍの中間層を設けた。次に、Ｘ型無金属フタロシアニン０．５ｇを、ポリカーボネートＺ（ＰＣ−Ｚ、帝人化成製）０．５ｇとテトラヒドロフラン１９ｇよりなる溶液と共にボールミリング分散した後、顔料組成２重量％、ＰＣ−Ｚ組成が５０重量％、下記構造式（Ｔ−１）で表される低分子電荷移動物質３０重量％、前記（Ａ１）で表されるアクセプター性化合物１８重量％、シリコーンオイル（ＫＦ５０：信越化学社製）０．００１重量％となるようにＰＣ−Ｚ、低分子電荷輸送物質、アクセプター性化合物、テトラヒドロフラン、及びシリコーンオイルを加え、固形分２０重量％の感光体塗布液を調整した。このようにして調整した感光体塗布液を前記中間層上にドクターブレードにて塗布し、１２０℃で２０分乾燥し、厚さ２０μｍの感光層を有する単層型電子写真感光体を作成した。
【０１６９】
【化１０３】
0003928923.tif 000073
【０１７０】
上記実施例及び参考例、並びに比較例で作製した単層型電子写真感光体の静電特性を２５℃／５５％ＲＨの環境下、静電複写紙試験装置ＥＰＡ−８２００（川口電気製作所製）を用い、まず、印可電圧＋６ＫＶで２０秒間帯電した後、２０秒間暗所に放置した後の表面電位Ｖ０（Ｖ）を測定し、ついで７８０ｎｍの単色光を感光体表面での照度が２．５μＷ／ｃｍ2になるように照射して、感光体の表面電位が８００Ｖから４００Ｖまでに要する半減露光量Ｅｍ１／２（μＪ／ｃｍ2）を測定した。さらに、感光体表面を工業規格ＪＩＳ  Ｋ  ７２０４（１９９５）に従い、テーバー摩耗試験（東洋精機社製）にてＣＳ−５摩耗輪を使用し、荷重１Ｋｇで３０００回転の摩耗試験を行い、摩耗量を測定した。結果を表１３に示す。
【０１７１】
【表１３】
0003928923.tif 000074
＜参考例１３＞
アルミニウム板支持体上にメタノール／ブタノール混合溶媒に溶解したポリアミド樹脂（ＣＭ−８０００：東レ社製）溶液をドクターブレードで塗布し、１００℃で５分乾燥して０．５μｍの中間層を設けた。次に、下記アゾ顔料（Ｐ−１）０．５ｇを、高分子電荷輸送材料０．５ｇとテトラヒドロフラン１９ｇよりなる溶液と共にボールミリング分散した後、顔料組成５重量％、高分子電荷輸送物質（例示化合物２Ｄ−０９）８０重量％、上記構造式（Ａ１）で表されるアクセプター性化合物１５重量％、シリコーンオイル（ＫＦ５０：信越化学社製）０．００１重量％となるように高分子電荷輸送物質、アクセプター性化合物、テトラヒドロフラン、及びシリコーンオイルを加え、固形分２０重量％の感光体塗布液を調整した。このようにして調整した感光体塗布液を前記中間層上にドクターブレードにて塗布し、１２０℃で２０分乾燥し、厚さ２０μｍの感光層を有する単層型電子写真感光体を作成した。
【０１７２】
【化１０４】
0003928923.tif 000075
＜参考例１４＞
実施例１において、高分子電荷輸送物質を（例示化合物２Ｄ−０８）に代えた以外は実施例１と同様の条件で単層型電子写真感光体を作成した。
【０１７３】
＜比較例２＞
アルミニウム板支持体上にメタノール／ブタノール混合溶媒に溶解したポリアミド樹脂（ＣＭ−８０００：東レ社製）溶液をドクターブレードで塗布し、１００℃で５分乾燥して０．５μｍの中間層を設けた。次に、下記アゾ顔料（Ｐ−１）０．５ｇを、ポリカーボネートＺ（ＰＣ−Ｚ、帝人化成製）０．５ｇとテトラヒドロフラン１９ｇよりなる溶液と共にボールミリング分散した後、顔料組成５重量％、ＰＣ−Ｚ組成が５０重量％、前記構造式（Ｔ−１）で表される低分子電化輸送物質３０重量％、上記構造式（Ａ１）で表されるアクセプター性化合物１５重量％、シリコーンオイル（ＫＦ５０：信越化学社製）０．００１重量％となるようにＰＣ−Ｚ、低分子電荷輸送物質、アクセプター性化合物、テトラヒドロフラン、及びシリコーンオイルを加え、固形分２０重量％の感光体塗布液を調整した。このようにして調整した感光体塗布液を前記中間層上にドクターブレードにて塗布し、１２０℃で２０分乾燥し、厚さ２０μｍの感光層を有する単層型電子写真感光体を作成した。
【０１７４】
上記実施例及び参考例、並びに比較例で作製した単層型電子写真感光体の静電特性を２５℃／５５％ＲＨの環境下、静電複写紙試験装置ＥＰＡ−８２００（川口電気製作所製）を用い、まず、印可電圧＋６ＫＶで２０秒間帯電した後、２０秒間暗所に放置した後の表面電位Ｖ０（Ｖ）を測定し、ついで６５０ｎｍの単色光を感光体表面での照度が２．５μＷ／ｃｍ2になるように照射して、感光体の表面電位が８００Ｖから４００Ｖまでに要する半減露光量Ｅｍ１／２（μＪ／ｃｍ2）をＬＤ光源域の感度として測定した。さらに、感光体表面を工業規格ＪＩＳ
Ｋ ７２０４（１９９５）に従い、テーバー摩耗試験（東洋精機社製）にてＣＳ−５摩耗輪を使用し、荷重１Ｋｇで３０００回転の摩耗試験を行い、摩耗量を測定した。結果を表１４に示す。
【０１７５】
【表１４】
0003928923.tif 000076
＜実施例＞また、参考例１、参考例２、比較例１の単層型電子写真感光体を線速２６０ｍｍ／ｓのドラムに張り付けてプラス帯電、露光、光クエンチを５０００回繰り返し、初期、及び５０００回後の帯電電位、及び露光後電位、及び露光後電位を測定した。結果を表１５に示す。
【０１７６】
【表１５】
0003928923.tif 000077
【０１７７】
【発明の効果】
本発明によれば、帯電性、感度に優れ、特に機械的強度に優れ、また、複写プロセスを繰り返しても静電特性の安定性に富んだ単層型電子写真感光体、プロセスカートリッジ及び電子写真装置が提供され、電子写真分野に寄与するところはきわめて大きいものである。
【図面の簡単な説明】
【図１】電子写真装置の概略構成図である。
【図２】電子写真装置の概略構成図である。
【図３】プロセスカートリッジの概略構成図である。
【符号の説明】
（図１において）
１  感光体
２  除電ランプ
３  帯電チャージャ
４  イレーサ
５  画像露光部
６  現像ユニット
７  転写前チャージャ
８  レジストローラ
９  転写紙
１０  転写チャージャ
１１  分離チャージャ
１２  分離爪
１３  クリーニング前チャージャ
１４  ファーブラシ
１５  クリーニングブレード
（図２において）
２１  感光体
２２  駆動ローラ
２３  帯電チャージャ
２４  像露光部
２５  転写チャージャ
２６  クリーニング前チャージャ
２７  クリーニングブラシ
２８  除電光源
（図３のおいて）
１６  感光体
１７  帯電チャージャ
１８  クリーニングブラシ
１９  画像露光部
２０  現像ローラ
【図１】
0003928923.tif 000091
【図２】
0003928923.tif 000092
【図３】
0003928923.tif 000093